(57)【要約】【課題】繊維の分散性が良く、厚さのバラツキが少なく、後加工性の良い高強度の薄型のポリアクリロニトリル系（ＰＡＮ）炭素繊維シートを提供する。【解決手段】繊維直径ＣＡが８．０〜１５．０μｍの炭素繊維Ａと、繊維直径ＣＢが式１０．４０    ＜    ＣＢ／ＣＡ    ＜    ０．８０        式１を満たす炭素繊維Ｂとが、均一に分散含有されたＰＡＮ系炭素繊維シートであって、炭素繊維Ｂの炭素繊維含有率が４〜２５質量％、炭素繊維Ａと炭素繊維Ｂとの合計含有率が９５質量％以上、厚さが０．１〜０．５ｍｍ、引っ張り強度が７Ｎ／ｃｍ以上のＰＡＮ系炭素繊維シート。【選択図】    なし【特許請求の範囲】
【請求項１】
繊維直径ＣＡが８．０〜１５．０μｍの炭素繊維Ａと、繊維直径ＣＢが式１
０．４０    ＜    ＣＢ／ＣＡ    ＜    ０．８０        式１
を満たす炭素繊維Ｂとが、均一に分散含有されたポリアクリロニトリル系炭素繊維シートであって、炭素繊維Ｂの炭素繊維含有率が４〜２５質量％、炭素繊維Ａと炭素繊維Ｂとの合計含有率が９５質量％以上、厚さが０．１〜０．５ｍｍ、引っ張り強度が７Ｎ／ｃｍ以上のポリアクリロニトリル系炭素繊維シート。
【請求項２】
繊維直径ＯＡが１１．０〜２５．０μｍ、繊維長が３〜１５ｍｍの酸化繊維Ａと、繊維直径ＯＢが式２
０．４０    ＜    ＯＢ／ＯＡ    ＜    ０．８０        式２
を満たし、繊維長が３〜１５ｍｍの酸化繊維Ｂとが、均一に分散含有されてなり、酸化繊維Ｂの繊維含有率が４〜２５質量％である酸化繊維シートを、樹脂処理後、更に圧縮処理し、厚さを０．１〜１．０ｍｍにした後、不活性ガス中で０．５Ｎ／ｃｍ以下の張力下、１１００〜１７００℃の温度で連続的に焼成・炭素化する、繊維直径ＣＡが８．０〜１５．０μｍの炭素繊維Ａと、繊維直径ＣＢが式１
０．４０    ＜    ＣＢ／ＣＡ    ＜    ０．８０        式１
を満たす炭素繊維Ｂとが、均一に分散含有されたポリアクリロニトリル系炭素繊維シートであって、炭素繊維Ｂの炭素繊維含有率が４〜２５質量％、炭素繊維Ａと炭素繊維Ｂとの合計含有率が９５質量％以上、厚さが０．１〜０．５ｍｍ、引っ張り強度が７Ｎ／ｃｍ以上のポリアクリロニトリル系炭素繊維シートの製造方法。
【発明の詳細な説明】
【０００１】
【発明の属する技術分野】
本発明は、ポリアクリロニトリル系炭素繊維シート及びその製造方法に関する。
【０００２】
【従来の技術】
ポリアクリロニトリル（ＰＡＮ）系酸化繊維は、不融性があり、難燃性に優れ、一般の有機繊維と同様の引張り伸度を示す。また不活性ガス中で炭素化することにより高強度の炭素繊維が得られることが知られている。
【０００３】
ＰＡＮ系酸化繊維は短綿化され、単独又は他のバインダーと分散混合され、湿式の抄紙により紙状のシートや、乾式の不織布製造方式（ニードルパンチによるフェルトも含む）により不織布状のシートに加工される。更に、これらのシートを不活性ガス中にて炭素化することにより紙状や不織布状の炭素化シートを得ることができる。
【０００４】
不織布状の炭素化シートに関しては、特許文献１、２に記載されたものがある。
【０００５】
特許文献１には、耐炎繊維（酸化繊維）をフェルト加工した後、１８００℃以上で炭素化する記載、電池伝導材用の記載、並びに、ＰＡＮ系酸化繊維フェルト（厚さ２０ｍｍ、目付３５００ｇ／ｍ２）を窒素雰囲気下、炭素化する記載などがある。
【０００６】
しかし、いずれの記載も、厚さの薄い素材の対象ではなく、強度については、ふれられていない。
【０００７】
フェルト作製についてはニードルパンチ方式で一般には行われる。しかし、本発明のシートのように薄いシートで且つ用いる酸化繊維の綿長が短い場合は、特許文献１に記載の方法でフェルト（酸化繊維シート）作製を行うと、そのシートはパンチングにより強度低下を招く。
【０００８】
なお、特許文献１には、副成分繊維（原料酸化繊維Ｂ）を含有させる記述や、樹脂処理、圧縮処理等の記載はない。
【０００９】
特許文献２には、ＰＡＮ系酸化繊維をウォータージェット方式により不織布を作製する記載、並びに、酸化繊維不織布の厚さ、強度の記載がある。しかし、副成分としてより細い繊維含有する記載や、炭素化に関する記述はない。
【００１０】
なお、特許文献２には不織布の原料繊維として綿長５１ｍｍの耐炎化繊維（酸化繊維）を用いることが記載されている。しかし、この繊維長の酸化繊維を用いて得られる不織布は、強度は高いが、繊維の分散性については綿長の短い湿式抄紙法により得られるシートに劣る。
【００１１】
一般に不織布加工に用いられる酸化繊維は綿長２５〜７５ｍｍの長繊維である。これを用いて得られる乾式の不織布タイプのシートは、綿長の短い（１５ｍｍ以下）酸化繊維を用いて得られる湿式の紙（抄紙）タイプのシートに比べ、シート強度がより高いが、シート内の繊維の分散性に劣る。一方、湿式抄紙による場合は、酸化繊維の分散性が良く、厚さのバラツキが少ないシートが作り易い。
【００１２】
しかし、湿式抄紙により薄型（低目付）のシートを得ようとした場合、強度が低いシートしか得られない。しかも、この低強度シートは、種々の用途に応用できる為、その様な用途に応用するように連続的に後加工を必要とする場合が多く、この場合は後加工時に裂けや切断を生じ易いなど加工性トラブルを生じ易い。
【００１３】
湿式抄紙による酸化繊維シートの高強度化のためには、より細い繊維を用いる方が良い。しかし、抄紙に用いる繊維は細くなるほど、その分散性が低下し、繊維同士の絡みが生じ易くなる。この細い酸化繊維を用いた湿式抄紙工程では、繊維の水への分散時に、繊維同士の収束繊維、繊維塊が生じ、得られた酸化繊維シートの炭素化時におけるシートの強度低下や、炭素化後における炭素繊維シートの強度低下を招く。
【００１４】
【特許文献１】
特開平２−１３９４６４号公報    （特許請求の範囲、実施例１）
【特許文献２】
特開平９−１１９０５２号公報    （段落番号［００１３］）
【００１５】
【発明が解決しようとする課題】
本発明者は、繊維の分散性が良く、厚さのバラツキが少なく、後加工性の良い高強度の薄型の炭素繊維シートを得るために種々検討しているうちに、ＰＡＮ系酸化繊維シート中の副成分繊維（原料酸化繊維Ｂ）として、主成分繊維（原料酸化繊維Ａ）より細い酸化繊維を、所定の範囲に混合組み合わせてシート加工することにより、繊維の分散性が改善された酸化繊維シートを得、得られた酸化繊維シートを樹脂処理し、更に圧縮処理後、出来るだけ張力をかけずに不活性ガス中で焼成・炭素化することにより、上記物性のＰＡＮ系炭素繊維シートを得ることができることを知得し、本発明を完成するに到った。
【００１６】
従って、本発明の目的とするところは、上記問題を解決したＰＡＮ系炭素繊維シート及びその製造方法を提供することにある。
【００１７】
【課題を解決するための手段】
上記目的を達成する本発明は、以下に記載するものである。
【００１８】
〔１〕    繊維直径ＣＡが８．０〜１５．０μｍの炭素繊維Ａと、繊維直径ＣＢが式１
０．４０    ＜    ＣＢ／ＣＡ    ＜    ０．８０        式１
を満たす炭素繊維Ｂとが、均一に分散含有されたポリアクリロニトリル系炭素繊維シートであって、炭素繊維Ｂの炭素繊維含有率が４〜２５質量％、炭素繊維Ａと炭素繊維Ｂとの合計含有率が９５質量％以上、厚さが０．１〜０．５ｍｍ、引っ張り強度が７Ｎ／ｃｍ以上のポリアクリロニトリル系炭素繊維シート。
【００１９】
〔２〕    繊維直径ＯＡが１１．０〜２５．０μｍ、繊維長が３〜１５ｍｍの酸化繊維Ａと、繊維直径ＯＢが式２
０．４０    ＜    ＯＢ／ＯＡ    ＜    ０．８０        式２
を満たし、繊維長が３〜１５ｍｍの酸化繊維Ｂとが、均一に分散含有されてなり、酸化繊維Ｂの繊維含有率が４〜２５質量％である酸化繊維シートを、樹脂処理後、更に圧縮処理し、厚さを０．１〜１．０ｍｍにした後、不活性ガス中で０．５Ｎ／ｃｍ以下の張力下、１１００〜１７００℃の温度で連続的に焼成・炭素化する、繊維直径ＣＡが８．０〜１５．０μｍの炭素繊維Ａと、繊維直径ＣＢが式１
０．４０    ＜    ＣＢ／ＣＡ    ＜    ０．８０        式１
を満たす炭素繊維Ｂとが、均一に分散含有されたポリアクリロニトリル系炭素繊維シートであって、炭素繊維Ｂの炭素繊維含有率が４〜２５質量％、炭素繊維Ａと炭素繊維Ｂとの合計含有率が９５質量％以上、厚さが０．１〜０．５ｍｍ、引っ張り強度が７Ｎ／ｃｍ以上のポリアクリロニトリル系炭素繊維シートの製造方法。
【００２０】
【発明の実施の形態】
以下、本発明を詳細に説明する。
【００２１】
本発明のＰＡＮ系炭素繊維シートは、繊維直径ＣＡが８．０〜１５．０μｍの炭素繊維Ａと、繊維直径ＣＢが式１
０．４０    ＜    ＣＢ／ＣＡ    ＜    ０．８０        式１
を満たす炭素繊維Ｂとが、均一に分散含有されたポリアクリロニトリル系炭素繊維シートであって、炭素繊維Ｂの炭素繊維含有率が４〜２５質量％、炭素繊維Ａと炭素繊維Ｂとの合計含有率が９５質量％以上、厚さが０．１〜０．５ｍｍ、引っ張り強度が７Ｎ／ｃｍ以上の炭素繊維シートである。
【００２２】
本発明のＰＡＮ系炭素繊維シートは、その物性が上記範囲内にあれば、その製造方法としては、特に限定されるものではないが、例えば以下の製造方法により製造することができる。
【００２３】
〔酸化繊維Ａ、Ｂ〕
炭素繊維シート原料の酸化繊維Ａ（主成分）、酸化繊維Ｂ（副成分）は何れも、ＰＡＮ系酸化繊維であり、例えば市販のＰＡＮ系繊維を空気中、高温で処理することにより環化反応を生じさせ、酸素結合量を増加させて不融化、難燃化させる耐炎化処理によって得られるものを用いることができる。
【００２４】
なお、炭素繊維シートの原料として考えられる酸化繊維ついては、ＰＡＮ系酸化繊維以外に、ピッチ系、フェノール系、レーヨン系等の酸化繊維があるが、ＰＡＮ系酸化繊維が最も高強度の炭素繊維シートが得られる。
【００２５】
酸化繊維Ａの繊維直径ＯＡは１１．０〜２５．０μｍである。酸化繊維Ａの繊維直径ＯＡが１１．０μｍ未満の場合は、得られる酸化繊維シート及び炭素繊維シートの強度が低下するので好ましくない。酸化繊維Ａの繊維直径ＯＡが２５．０μｍを超える場合は、得られる酸化繊維シート及び炭素繊維シートの強度が低下し、所期のシート厚さの薄いものが得られ難いので好ましくない。
【００２６】
酸化繊維Ｂについては、酸化繊維シート中の酸化繊維Ｂ含有率が４〜２５質量％であり、酸化繊維Ａとの直径比ＯＢ／ＯＡが０．４０〜０．８０である。この範囲以外の場合は、所期物性の炭素繊維シートが得られない。
【００２７】
酸化繊維Ａ、酸化繊維Ｂの何れも、その繊維長（カット長）は３〜１５ｍｍである。繊維長が３ｍｍ未満の場合は、得られる酸化繊維シート及び炭素繊維シートの強度が低下するので好ましくない。繊維長が１５ｍｍを超える場合は、得られる酸化繊維シートにおける繊維の分散性が低下し、更にこの酸化繊維シートが炭素化されてなる炭素繊維シートの強度が低下するので好ましくない。
【００２８】
酸化繊維Ａ、酸化繊維Ｂの何れも、その比重は、特に限定されないが、１．３５〜１．４５が好ましい。
【００２９】
酸化繊維Ａ、酸化繊維Ｂの何れも、その乾強度は１５ｋｇｆ／ｍｍ２（１４７Ｎ／ｍｍ２）以上が好ましい。乾強度が１５ｋｇｆ／ｍｍ２（１４７Ｎ／ｍｍ２）未満の場合は、これら酸化繊維Ａ、Ｂをシート化して得られる酸化繊維シートの強度低下、更にこの酸化繊維シートが炭素化されてなる炭素繊維シートの強度低下による微粉末発生が増加するので好ましくない。
【００３０】
なお、酸化繊維Ａ、酸化繊維Ｂにおける乾強度は、ＪＩＳ  Ｌ  １０１５により測定される物性値である。
【００３１】
〔バインダー繊維〕
炭素繊維シート原料としては必要に応じ、レーヨン繊維、セルローズ繊維、ポリエステル繊維、フェノール繊維、ポリビニール繊維、ポリアミド繊維等のバインダー繊維を、酸化繊維シート中に混合して用いてもよい。
【００３２】
酸化繊維シート中のバインダー繊維の含有率は３０質量％以下が好ましい。バインダー繊維含有率が３０質量％を超える場合は、この酸化繊維シートを炭素化して得られる炭素繊維シートの強度が低下するので好ましくない。
【００３３】
〔酸化繊維シート〕
上述した酸化繊維Ａ、酸化繊維Ｂなどの原料酸化繊維は、必要に応じバインダー繊維を加え、シート加工して原料酸化繊維等が均一に分散含有されてなる酸化繊維シートにする。
【００３４】
シート加工方法については特に限定はされないが、原料酸化繊維等を湿式抄紙して紙状にする湿式抄紙法、原料酸化繊維等を乾式方式によりウエッブを作製した後ウォータージェット方式により不織布を作製する不織布加工方法等を用いることができる。
【００３５】
上記シート加工方法の中でも、繊維長３〜１５ｍｍの短繊維の原料酸化繊維についてはシート加工が容易なことから、湿式抄紙法が特に好ましい。
【００３６】
酸化繊維シートの厚さは０．２０〜０．８０ｍｍが好ましい。
【００３７】
酸化繊維シートの嵩密度は１．０ｇ／ｃｍ３以下が後工程での圧縮処理による厚さコントロールがし易いので好ましい。酸化繊維シートの嵩密度が１．０ｇ／ｃｍ３を超えると厚さ低減化に対するコントロールが難しい。
【００３８】
〔樹脂処理〕
上述した酸化繊維シートには、圧縮処理する前に、強度向上効果及び厚さ低減効果をより発揮させることを目的として、樹脂処理を行う。樹脂処理により、炭素化時の厚さ復元を抑制し、厚さの薄い素材を得易くなる。
【００３９】
樹脂の種類は熱可塑性、熱硬化性樹脂のいずれでもよいが、後工程で高温（１００〜３５０℃）圧縮処理される際に軟化し、繊維間で融着し、かつ焼成炭素化時に僅かでも炭素化し残留する樹脂を用いることが好ましい。例えば、ポリビニルアルーコール（ＰＶＡ）、カルボキシメチルセルローズ（ＣＭＣ）、エポキシ、フェノールノボラック、アラミド、ポリイミド等の樹脂が好ましい。なお、水分散性又は水に溶解性の高いものが取扱性の点でより好ましい。
【００４０】
樹脂の付着量は、樹脂の種類や、炭素化後の織物の目標とする硬さにより最適量は異なるが、通常０．２〜１０質量％の範囲が好ましい。樹脂の付着量が１０質量％を超える場合、焼成炭素化して得られる炭素繊維シートは、柔軟性がなくなり、脆くなるので好ましくない。
【００４１】
樹脂処理の方法は浸漬法が好ましい。この方法によれば最も均一に樹脂添着が可能である。樹脂処理時の温度は常温（２５℃）〜９０℃の範囲が好ましい。
【００４２】
〔圧縮処理〕
上述した酸化繊維シートを、樹脂処理後又は処理せずに、１００〜３５０℃の温度下、圧力０．５〜２０ＭＰａにて圧縮処理し、圧縮処理後の酸化繊維シートの厚さを０．１〜１．０ｍｍにする。
【００４３】
圧縮処理後の酸化繊維シートの厚さが０．１ｍｍ未満の場合は、酸化繊維シートの強度が低く炭素化が難しい。圧縮処理後の酸化繊維シートの厚さが１．０ｍｍを超える場合は、所期の薄型炭素繊維シートが得られない。
【００４４】
圧縮処理時の温度が１００℃未満の場合は、圧縮処理による酸化繊維シートの強度向上効果がない。圧縮処理時の温度が３５０℃を超える場合は、繊維軟化損傷のためシート強度が低下する。
【００４５】
圧縮処理時の圧力が０．５ＭＰａ℃未満の場合は、酸化繊維シートの強度向上効果や、厚さの低減効果がない。圧縮処理時の圧力が２０ＭＰａを超える場合は、繊維損傷のためシート強度が低下する。
【００４６】
この圧縮処理時の温度及び圧力は、樹脂処理時の樹脂の種類及び目標とする炭素繊維シートの厚さにより適宜調整する。
【００４７】
〔焼成・炭素化〕
圧縮処理後、酸化繊維シートを、窒素ガス中などの不活性ガス中で０．５Ｎ／ｃｍ以下の張力下、１１００〜１７００℃の温度で連続的に焼成・炭素化する。１１００〜１７００℃の温度での焼成時間は０．５〜２０分間が好ましい。
【００４８】
焼成時の温度が１１００℃未満の場合は、得られる炭素繊維シートの強度が低下するので好ましくない。焼成時の温度が１７００℃を超える場合は、炭素繊維シートの強度が低下し、微粉末が発生するので好ましくない。
【００４９】
以上の本発明製造方法の一例により、前述の本発明のＰＡＮ系炭素繊維シートを製造することができる。以下、本発明のＰＡＮ系炭素繊維シートについて詳細に説明する。
【００５０】
本発明のＰＡＮ系炭素繊維シートは、炭素繊維Ａ（主成分）と炭素繊維Ｂ（副成分）とが均一に分散含有されてなる炭素繊維シートである。
【００５１】
炭素繊維Ａの繊維直径ＣＡは８．０〜１５．０μｍである。炭素繊維Ａの繊維直径ＣＡが８．０μｍ未満の場合は、炭素繊維シートの強度が低下するので好ましくない。炭素繊維Ａの繊維直径ＣＡが１５．０μｍを超える場合は、薄層の炭素繊維シートが得られ難いので好ましくない。
【００５２】
炭素繊維Ｂと炭素繊維Ａとの直径比ＣＢ／ＣＡは０．４０〜０．８０である。繊維直径比ＣＢ／ＣＡが０．４０未満の場合、繊維直径比ＣＢ／ＣＡが０．８０を超える場合の何れの場合も、炭素繊維シートの強度が低下するので好ましくない。
【００５３】
炭素繊維Ｂの炭素繊維含有率は４〜２５質量％である。炭素繊維Ｂの炭素繊維含有率が４質量％未満の場合は、炭素繊維Ｂによる強度向上効果がなく、炭素繊維シートの強度が低下するので好ましくない。炭素繊維Ｂの炭素繊維含有率が２５質量％を超える場合は、繊維の分散性低下に伴い炭素繊維シートの強度が低下するので好ましくない。
【００５４】
炭素繊維Ａと炭素繊維Ｂとの合計含有率は９５質量％以上である。
【００５５】
本発明のＰＡＮ系炭素繊維シートの厚さは０．１〜０．５ｍｍである。シートの厚さが０．１ｍｍ未満の場合は、炭素繊維シートの原料となる酸化繊維シートの強度が低く炭素化が難しい。シートの厚さが０．５ｍｍを超える場合は、所期の薄型炭素繊維シートではない。
【００５６】
本発明のＰＡＮ系炭素繊維シートの引っ張り強度は７Ｎ／ｃｍ以上である。引っ張り強度が７Ｎ／ｃｍ未満の場合は、炭素化前の酸化繊維シートの引っ張り強度も低く、この酸化繊維シートの炭素化時に伸びや切断を生じ易い。炭素繊維シートの後加工（樹脂処理、セラミック塗布処理、カーボンブラック処理など）時に過度な張力がかかると伸びや切断を生じ易い。
【００５７】
なお、本発明のＰＡＮ系炭素繊維シートの形状は、上記物性を満たすものであれば湿式の抄紙加工による炭素繊維紙、及び乾式の不織布加工による炭素繊維不織布等の何れの形状でもよい。
【００５８】
【実施例】
本発明を以下の実施例及び比較例により詳述する。
【００５９】
以下の実施例及び比較例の条件により炭素繊維シートを作製した。原料酸化繊維Ａ、原料酸化繊維Ｂ、バインダー繊維、酸化繊維シート及び炭素繊維シートの諸物性値を、前述又は以下の方法により測定した。
【００６０】
繊維比重：アルキメデス法（溶媒アセトン）により測定した。
【００６１】
厚さ：直径３０ｍｍの円形圧板で２００ｇｆを負荷したとき（２．８ｋＰａ）の厚さを測定した。
【００６２】
目付：シートの寸法及び１２０℃での乾燥質量より、単位面積当たりの質量を算出した。
【００６３】
嵩密度：上記条件により測定した厚さ及び目付から算出した。
【００６４】
炭素繊維シート中の炭素繊維Ａ（主成分）及び炭素繊維Ｂ（副成分）の繊維直径、並びに、炭素繊維含有率：
測定対象シートを５０ｍｍ角にカットし、この５０ｍｍ角のシートを更に３ｍｍ間隔に短冊状にカットした。次いで各短冊の単繊維をピンセットでほぐした後、２００ｍｌビーカーに入れ、１ｖｏｌ％のエタノール水溶液を１５０ｍｌビーカーに入れ、攪拌分散させる。この分散液をスポイトで採取し、繊維をプレパラートの上に載せ、倍率２００倍で顕微鏡で顕微鏡写真撮影を行う。この顕微鏡写真より検体数ｎ＝１００について繊維直径を測定した。繊維直径についてはμｍ単位で小数１桁まで求めた。
【００６５】
この繊維直径について、横軸を繊維直径、縦軸を繊維の個数としてヒストグラムにまとめると、太い繊維（炭素繊維Ａ）のピークと細い繊維（炭素繊維Ｂ）のピークとが出現した。
【００６６】
このピークの±１０％の繊維直径における繊維の個数より、各繊維直径の平均値を算出し、測定対象が炭素繊維の場合はそれぞれ、ＣＡμｍ及びＣＢμｍとした。
【００６７】
炭素繊維Ｂと炭素繊維Ａの質量比は、
（炭素繊維Ｂの個数×ＣＢの自乗×原料酸化繊維Ｂの繊維長）／（炭素繊維Ａの個数×ＣＡの自乗×原料酸化繊維Ａの繊維長）
の式を用いて算出した。
【００６８】
炭素繊維Ａの繊維含有率、炭素繊維Ｂの繊維含有率、及び炭素繊維Ａと炭素繊維Ｂとの合計含有率は、以下の方法で求めた。
【００６９】
測定対象シート１００ｍｍ角を１２０℃、２ｈｒｓ乾燥、精秤後、熱濃硫酸（８０℃）３００ｍｌ中で３０分処理した。次いで、この酸処理シートを放冷した後、Ｈ２Ｏ２５質量％水溶液を１００ｍｌ加え、１ｈｒｓ放置した。この放置後のシートを磁性フィルターで濾過し純水で洗浄した。この洗浄後のシートの乾燥質量より炭素繊維Ａと炭素繊維Ｂとの合計含有率を求めた。
【００７０】
この炭素繊維Ａと炭素繊維Ｂとの合計含有率と、上記炭素繊維Ｂと炭素繊維Ａの質量比とから、それぞれ炭素繊維Ｂ及び炭素繊維Ａの繊維含有率を算出した。
【００７１】
シートの引張強度；幅２０ｍｍ，長さ２００ｍｍの試験片をつかみ間隔１００ｍｍ、引張速度１００ｍｍ／ｍｉｎにて測定した。
【００７２】
Ｘ線結晶サイズ：広角Ｘ線回折測定での２θのピークの半値幅と下記のシェラーの式
Ｘ線結晶サイズ（ｎｍ）＝（ｋ×λ）／β×ｃｏｓθ
ｋ：装置定数    ０．９０
λ：Ｘ線波長    ０．１５４ｎｍ
β：２θ＝２６．０°付近の最大ピークの半値幅
より求めた。
【００７３】
実施例１
表１に示すように、原料酸化繊維Ａとして繊維直径（ＯＡ）１５．１μｍのＰＡＮ系酸化繊維〔比重１．３９、カット長７ｍｍ、乾強度２１．０ｋｇｆ／ｍｍ２（２０６Ｎ／ｍｍ２）〕を繊維含有率で９５．０質量％と、原料酸化繊維Ｂとして繊維直径（ＯＢ）９．１μｍのＰＡＮ系酸化繊維〔比重１．３７、カット長５ｍｍ、乾強度２２．５ｋｇｆ／ｍｍ２（２２１Ｎ／ｍｍ２）〕を繊維含有率で５．０質量％とを、水中にて分散させ均一に混綿後、連続的に抄紙し、酸化繊維シート〔原料酸化繊維Ａと原料酸化繊維Ｂとの繊維直径比（ＯＢ／ＯＡ）０．６０、厚さ０．６ｍｍ、目付１２０ｇ／ｃｍ２、嵩密度０．２０ｇ／ｃｍ３〕を作製した。
【００７４】
さらに、得られた酸化繊維シートをＰＶＡ水溶液（濃度１．０質量％）にて浸漬処理し、１．８質量％添着せしめた後、温度１５０℃、圧力１５ＭＰａにて厚さ０．３０ｍｍまで圧縮処理し、目付１２２ｇ／ｍ２の樹脂・圧縮処理後の酸化繊維シートを得た。
【００７５】
この酸化繊維シートを窒素雰囲気下、張力０．２Ｎ／ｃｍ、１５００℃、２分間連続的に焼成・炭素化することによって炭素繊維シートを得た。
【００７６】
得られた炭素繊維シートは、炭素繊維直径（ＣＡ）１１．１μｍの炭素繊維Ａの含有率が９４．５質量％、炭素繊維直径（ＣＢ）６．５    μｍの炭素繊維Ｂの含有率が５．０質量％、炭素繊維Ａと炭素繊維Ｂとの繊維直径比（ＣＢ／ＣＡ）が０．５９、炭素繊維含有率〔表１中の炭素繊維（Ａ＋Ｂ）含有率〕が９９．５質量％、厚さが０．３１ｍｍ、目付が７４ｇ／ｍ２、嵩密度が０．２４ｇ／ｃｍ３、引っ張り強度が８Ｎ／ｃｍ、Ｘ線結晶サイズが２．２ｎｍであり、良好な物性の炭素繊維シートであった。
【００７７】
実施例２
表１に示すように、原料酸化繊維Ａとして繊維直径（ＯＡ）１４．９μｍのＰＡＮ系酸化繊維〔比重１．３９、カット長７ｍｍ、乾強度２２．４ｋｇｆ／ｍｍ２（２２０Ｎ／ｍｍ２）〕を繊維含有率で８５．０質量％と、原料酸化繊維Ｂとして繊維直径（ＯＢ）９．１μｍのＰＡＮ系酸化繊維〔比重１．３７、カット長５ｍｍ、乾強度２５．３ｋｇｆ／ｍｍ２（２４８Ｎ／ｍｍ２）〕を繊維含有率で１５．０質量％とを、水中にて分散させ均一に混綿後、連続的に抄紙し、酸化繊維シート〔原料酸化繊維Ａと原料酸化繊維Ｂとの繊維直径比（ＯＢ／ＯＡ）０．６１、厚さ０．５５ｍｍ、目付１１９ｇ／ｃｍ２、嵩密度０．２２ｇ／ｃｍ３〕を作製した。
【００７８】
さらに、得られた酸化繊維シートをＰＶＡ水溶液（濃度１．０質量％）にて浸漬処理し、１．５質量％添着せしめた後、温度１５０℃、圧力１５ＭＰａにて厚さ０．２８ｍｍまで圧縮処理し、目付１２１ｇ／ｍ２の樹脂・圧縮処理後の酸化繊維シートを得た。
【００７９】
この酸化繊維シートを窒素雰囲気下、張力０．２Ｎ／ｃｍ、１５００℃、２分間連続的に焼成・炭素化することによって炭素繊維シートを得た。
【００８０】
得られた炭素繊維シートは、炭素繊維直径（ＣＡ）１１．０μｍの炭素繊維Ａの含有率が８５．０質量％、炭素繊維直径（ＣＢ）６．３μｍの炭素繊維Ｂの含有率が１４．９質量％、炭素繊維Ａと炭素繊維Ｂとの繊維直径比（ＣＢ／ＣＡ）が０．５７、炭素繊維含有率〔表１中の炭素繊維（Ａ＋Ｂ）含有率〕が９９．９質量％、厚さが０．２８ｍｍ、目付が７３ｇ／ｍ２、嵩密度が０．２６ｇ／ｃｍ３、引っ張り強度が１５．５Ｎ／ｃｍ、Ｘ線結晶サイズが２．２５ｎｍであり、良好な物性の炭素繊維シートであった。
物であった。
【００８１】
実施例３
表１に示すように、原料酸化繊維Ａとして繊維直径（ＯＡ）１５．０μｍのＰＡＮ系酸化繊維〔比重１．３９、カット長７ｍｍ、乾強度２０．５ｋｇｆ／ｍｍ２（２０１Ｎ／ｍｍ２）〕を繊維含有率で７８．５質量％と、原料酸化繊維Ｂとして繊維直径（ＯＢ）９．０μｍのＰＡＮ系酸化繊維〔比重１．３７、カット長５ｍｍ、乾強度２６．０ｋｇｆ／ｍｍ２（２５５Ｎ／ｍｍ２）〕を繊維含有率で２１．５質量％とを、水中にて分散させ均一に混綿後、連続的に抄紙し、酸化繊維シート〔原料酸化繊維Ａと原料酸化繊維Ｂとの繊維直径比（ＯＢ／ＯＡ）０．６０、厚さ０．５３ｍｍ、目付１１５ｇ／ｃｍ２、嵩密度０．２２ｇ／ｃｍ３〕を作製した。
【００８２】
さらに、得られた酸化繊維シートをＰＶＡ水溶液（濃度１．０質量％）にて浸漬処理し、１．５質量％添着せしめた後、温度１５０℃、圧力１５ＭＰａにて厚さ０．２７ｍｍまで圧縮処理し、目付１１７ｇ／ｍ２の樹脂・圧縮処理後の酸化繊維シートを得た。
【００８３】
この酸化繊維シートを窒素雰囲気下、張力０．２Ｎ／ｃｍ、１５００℃、２分間連続的に焼成・炭素化することによって炭素繊維シートを得た。
【００８４】
得られた炭素繊維シートは、炭素繊維直径（ＣＡ）１０．９μｍの炭素繊維Ａの含有率が７８．５質量％、炭素繊維直径（ＣＢ）６．４μｍの炭素繊維Ｂの含有率が２１．３質量％、炭素繊維Ａと炭素繊維Ｂとの繊維直径比（ＣＢ／ＣＡ）が０．５９、炭素繊維含有率〔表１中の炭素繊維（Ａ＋Ｂ）含有率〕が９９．８質量％、厚さが０．２６ｍｍ、目付が７０ｇ／ｍ２、嵩密度が０．２７ｇ／ｃｍ３、引っ張り強度が１３．５Ｎ／ｃｍ、Ｘ線結晶サイズが２．２７ｎｍであり、良好な物性の炭素繊維シートであった。
【００８５】
実施例４
表１に示すように、原料酸化繊維Ａとして繊維直径（ＯＡ）１３．１μｍのＰＡＮ系酸化繊維〔比重１．３９、カット長７ｍｍ、乾強度２４．３ｋｇｆ／ｍｍ２（２３８Ｎ／ｍｍ２）〕を繊維含有率で８４．９質量％と、原料酸化繊維Ｂとして繊維直径（ＯＢ）８．９μｍのＰＡＮ系酸化繊維〔比重１．３７、カット長５ｍｍ、乾強度２７．４ｋｇｆ／ｍｍ２（２６９Ｎ／ｍｍ２）〕を繊維含有率で１５．１質量％とを、水中にて分散させ均一に混綿後、連続的に抄紙し、酸化繊維シート〔原料酸化繊維Ａと原料酸化繊維Ｂとの繊維直径比（ＯＢ／ＯＡ）０．６８、厚さ０．５７ｍｍ、目付１２０ｇ／ｃｍ２、嵩密度０．２１ｇ／ｃｍ３〕を作製した。
【００８６】
さらに、得られた酸化繊維シートをＰＶＡ水溶液（濃度１．０質量％）にて浸漬処理し、２．０質量％添着せしめた後、温度１５０℃、圧力１５ＭＰａにて厚さ０．２９ｍｍまで圧縮処理し、目付１２２ｇ／ｍ２の樹脂・圧縮処理後の酸化繊維シートを得た。
【００８７】
この酸化繊維シートを窒素雰囲気下、張力０．２Ｎ／ｃｍ、１５００℃、２分間連続的に焼成・炭素化することによって炭素繊維シートを得た。
【００８８】
得られた炭素繊維シートは、炭素繊維直径（ＣＡ）９．５μｍの炭素繊維Ａの含有率が８５．０質量％、炭素繊維直径（ＣＢ）６．４μｍの炭素繊維Ｂの含有率が１４．８質量％、炭素繊維Ａと炭素繊維Ｂとの繊維直径比（ＣＢ／ＣＡ）が０．６７、炭素繊維含有率〔表１中の炭素繊維（Ａ＋Ｂ）含有率〕が９９．８質量％、厚さが０．２９ｍｍ、目付が７３ｇ／ｍ２、嵩密度が０．２５ｇ／ｃｍ３、引っ張り強度が１２．５Ｎ／ｃｍ、Ｘ線結晶サイズが２．２４ｎｍであり、良好な物性の炭素繊維シートであった。
【００８９】
比較例１
表１に示すように、原料酸化繊維Ａとして繊維直径（ＯＡ）１５．２μｍのＰＡＮ系酸化繊維〔比重１．３９、カット長７ｍｍ、乾強度１９．３ｋｇｆ／ｍｍ２（１８９Ｎ／ｍｍ２）〕を繊維含有率で９６．８質量％と、原料酸化繊維Ｂとして繊維直径（ＯＢ）９．２μｍのＰＡＮ系酸化繊維〔比重１．３７、カット長５ｍｍ、乾強度２５．４ｋｇｆ／ｍｍ２（２４９Ｎ／ｍｍ２）〕を繊維含有率で３．２質量％とを、水中にて分散させ均一に混綿後、連続的に抄紙し、酸化繊維シート〔原料酸化繊維Ａと原料酸化繊維Ｂとの繊維直径比（ＯＢ／ＯＡ）０．６１、厚さ０．７２ｍｍ、目付１２０ｇ／ｃｍ２、嵩密度０．１７ｇ／ｃｍ３〕を作製した。
【００９０】
さらに、得られた酸化繊維シートをＰＶＡ水溶液（濃度１．０質量％）にて浸漬処理し、１．５質量％添着せしめた後、温度１５０℃、圧力１５ＭＰａにて厚さ０．３５ｍｍまで圧縮処理し、目付１２２ｇ／ｍ２の樹脂・圧縮処理後の酸化繊維シートを得た。
【００９１】
この酸化繊維シートを窒素雰囲気下、張力０．２Ｎ／ｃｍ、１５００℃、２分間連続的に焼成・炭素化することによって炭素繊維シートを得た。
【００９２】
得られた炭素繊維シートは、炭素繊維直径（ＣＡ）１１．２μｍの炭素繊維Ａの含有率が９７．０質量％、炭素繊維直径（ＣＢ）６．５μｍの炭素繊維Ｂの含有率が２．８質量％、炭素繊維Ａと炭素繊維Ｂとの繊維直径比（ＣＢ／ＣＡ）が０．５８、炭素繊維含有率〔表１中の炭素繊維（Ａ＋Ｂ）含有率〕が９９．８質量％、厚さが０．３８ｍｍ、目付が７３ｇ／ｍ２、嵩密度が０．１９ｇ／ｃｍ３、引っ張り強度が５．２Ｎ／ｃｍ、Ｘ線結晶サイズが２．２４ｎｍであり、良好な物性の炭素繊維シートではなかった。表１中×で示す箇所が本発明の構成から逸脱している。
【００９３】
【表１】
2004225191.tif 000002
【００９４】
比較例２
表２に示すように、原料酸化繊維Ａとして繊維直径（ＯＡ）１５．１μｍのＰＡＮ系酸化繊維〔比重１．３９、カット長７ｍｍ、乾強度２１．０ｋｇｆ／ｍｍ２（２０６Ｎ／ｍｍ２）〕を繊維含有率で７１．５質量％と、原料酸化繊維Ｂとして繊維直径（ＯＢ）９．０μｍのＰＡＮ系酸化繊維〔比重１．３７、カット長５ｍｍ、乾強度２２．５ｋｇｆ／ｍｍ２（２２１Ｎ／ｍｍ２）〕を繊維含有率で２８．５質量％とを、水中にて分散させ均一に混綿後、連続的に抄紙し、酸化繊維シート〔原料酸化繊維Ａと原料酸化繊維Ｂとの繊維直径比（ＯＢ／ＯＡ）０．６０、厚さ０．５５ｍｍ、目付１１４ｇ／ｃｍ２、嵩密度０．２１ｇ／ｃｍ３〕を作製した。
【００９５】
さらに、得られた酸化繊維シートをＰＶＡ水溶液（濃度１．０質量％）にて浸漬処理し、１．６質量％添着せしめた後、温度１５０℃、圧力１５ＭＰａにて厚さ０．３０ｍｍまで圧縮処理し、目付１２２ｇ／ｍ２の樹脂・圧縮処理後の酸化繊維シートを得た。
【００９６】
この酸化繊維シートを窒素雰囲気下、張力０．２Ｎ／ｃｍ、１５００℃、２分間連続的に焼成・炭素化することによって炭素繊維シートを得た。
【００９７】
得られた炭素繊維シートは、炭素繊維直径（ＣＡ）１０．９μｍの炭素繊維Ａの含有率が７２．７質量％、炭素繊維直径（ＣＢ）６．３μｍの炭素繊維Ｂの含有率が２７．０質量％、炭素繊維Ａと炭素繊維Ｂとの繊維直径比（ＣＢ／ＣＡ）が０．５８、炭素繊維含有率〔表２中の炭素繊維（Ａ＋Ｂ）含有率〕が９９．７質量％、厚さが０．３２ｍｍ、目付が７３ｇ／ｍ２、嵩密度が０．２３ｇ／ｃｍ３、引っ張り強度が３．２Ｎ／ｃｍ、Ｘ線結晶サイズが２．２０ｎｍであり、良好な物性の炭素繊維シートではなかった。表２中×で示す箇所が本発明の構成から逸脱している。
【００９８】
比較例３
表２に示すように、原料酸化繊維Ａとして繊維直径（ＯＡ）１５．１μｍのＰＡＮ系酸化繊維〔比重１．３９、カット長５１ｍｍ、乾強度２１．０ｋｇｆ／ｍｍ２（２０６Ｎ／ｍｍ２）〕を繊維含有率で８５．０質量％と、原料酸化繊維Ｂとして繊維直径（ＯＢ）５．５μｍのＰＡＮ系酸化繊維〔比重１．３８、カット長３１ｍｍ、乾強度２９．３ｋｇｆ／ｍｍ２（２８７Ｎ／ｍｍ２）〕を繊維含有率で１５．０質量％とを、水中にて分散させ均一に混綿後、連続的に抄紙し、酸化繊維シート〔原料酸化繊維Ａと原料酸化繊維Ｂとの繊維直径比（ＯＢ／ＯＡ）０．３６、厚さ０．６２ｍｍ、目付１２０ｇ／ｃｍ２、嵩密度０．１９ｇ／ｃｍ３〕を作製した。
【００９９】
さらに、得られた酸化繊維シートをＰＶＡ水溶液（濃度１．０質量％）にて浸漬処理し、１．６質量％添着せしめた後、温度１５０℃、圧力１５ＭＰａにて厚さ０．３５ｍｍまで圧縮処理し、目付１２２ｇ／ｍ２の樹脂・圧縮処理後の酸化繊維シートを得た。
【０１００】
この酸化繊維シートを窒素雰囲気下、張力０．２Ｎ／ｃｍ、１５００℃、２分間連続的に焼成・炭素化することによって炭素繊維シートを得た。
【０１０１】
得られた炭素繊維シートは、炭素繊維直径（ＣＡ）１１．３μｍの炭素繊維Ａの含有率が８５．０質量％、炭素繊維直径（ＣＢ）３．９μｍの炭素繊維Ｂの含有率が１４．６質量％、炭素繊維Ａと炭素繊維Ｂとの繊維直径比（ＣＢ／ＣＡ）が０．３５、炭素繊維含有率〔表２中の炭素繊維（Ａ＋Ｂ）含有率〕が９９．６質量％、厚さが０．３８ｍｍ、目付が７４ｇ／ｍ２、嵩密度が０．１９ｇ／ｃｍ３、引っ張り強度が４．２Ｎ／ｃｍ、Ｘ線結晶サイズが２．２２ｎｍであり、良好な物性の炭素繊維シートではなかった。表２中×で示す箇所が本発明の構成から逸脱している。
【０１０２】
比較例４
表２に示すように、原料酸化繊維Ａとして繊維直径（ＯＡ）１５．２μｍのＰＡＮ系酸化繊維〔比重１．３９、カット長５１ｍｍ、乾強度１９．３ｋｇｆ／ｍｍ２（１８９Ｎ／ｍｍ２）〕を繊維含有率で８５．０質量％と、原料酸化繊維Ｂとして繊維直径（ＯＢ）１２．５μｍのＰＡＮ系酸化繊維〔比重１．３７、カット長５１ｍｍ、乾強度２４．８ｋｇｆ／ｍｍ２（２４３Ｎ／ｍｍ２）〕を繊維含有率で１５．０質量％とを、水中にて分散させ均一に混綿後、連続的に抄紙し、酸化繊維シート〔原料酸化繊維Ａと原料酸化繊維Ｂとの繊維直径比（ＯＢ／ＯＡ）０．８２、厚さ０．５９ｍｍ、目付１２１ｇ／ｃｍ２、嵩密度０．２１ｇ／ｃｍ３〕を作製した。
【０１０３】
さらに、得られた酸化繊維シートをＰＶＡ水溶液（濃度１．０質量％）にて浸漬処理し、１．７質量％添着せしめた後、温度１５０℃、圧力１５ＭＰａにて厚さ０．３１ｍｍまで圧縮処理し、目付１２３ｇ／ｍ２の樹脂・圧縮処理後の酸化繊維シートを得た。
【０１０４】
この酸化繊維シートを窒素雰囲気下、張力０．２Ｎ／ｃｍ、１５００℃、２分間連続的に焼成・炭素化することによって炭素繊維シートを得た。
【０１０５】
得られた炭素繊維シートは、炭素繊維直径（ＣＡ）１０．９μｍの炭素繊維Ａの含有率が８５．０質量％、炭素繊維直径（ＣＢ）９．３μｍの炭素繊維Ｂの含有率が１４．７質量％、炭素繊維Ａと炭素繊維Ｂとの繊維直径比（ＣＢ／ＣＡ）が０．８５、炭素繊維含有率〔表２中の炭素繊維（Ａ＋Ｂ）含有率〕が９９．７質量％、厚さが０．３２ｍｍ、目付が７４ｇ／ｍ２、嵩密度が０．２３ｇ／ｃｍ３、引っ張り強度が３．５Ｎ／ｃｍ、Ｘ線結晶サイズが２．１５ｎｍであり、良好な物性の炭素繊維シートではなかった。表２中×で示す箇所が本発明の構成から逸脱している。
【０１０６】
実施例５
表２に示すように、原料酸化繊維Ａとして繊維直径（ＯＡ）１４．９μｍのＰＡＮ系酸化繊維〔比重１．３９、カット長５ｍｍ、乾強度２０．０ｋｇｆ／ｍｍ２（１９６Ｎ／ｍｍ２）〕を繊維含有率で９２．０質量％と、原料酸化繊維Ｂとして繊維直径（ＯＢ）９．０μｍのＰＡＮ系酸化繊維〔比重１．３７、カット長５ｍｍ、乾強度２６．０ｋｇｆ／ｍｍ２（２５５Ｎ／ｍｍ２）〕を繊維含有率で５．０質量％と、バインダー繊維として繊維直径１２．０μｍのレーヨン繊維（比重１．２２）を繊維含有率で３．０質量％とを、水中にて分散させ均一に混綿後、連続的に抄紙し、酸化繊維シート〔原料酸化繊維Ａと原料酸化繊維Ｂとの繊維直径比（ＯＢ／ＯＡ）０．６０、厚さ０．２８ｍｍ、目付１１５ｇ／ｃｍ２、嵩密度０．４１ｇ／ｃｍ３〕を作製した。
【０１０７】
さらに、得られた酸化繊維シートをＰＶＡ水溶液（濃度１．０質量％）にて浸漬処理し、２．０質量％添着せしめた後、温度１５０℃、圧力１５ＭＰａにて厚さ０．２４ｍｍまで圧縮処理し、目付１１７ｇ／ｍ２の樹脂・圧縮処理後の酸化繊維シートを得た。
【０１０８】
この酸化繊維シートを窒素雰囲気下、張力０．１Ｎ／ｃｍ、１５００℃、２分間連続的に焼成・炭素化することによって炭素繊維シートを得た。
【０１０９】
得られた炭素繊維シートは、炭素繊維直径（ＣＡ）１１．２μｍの炭素繊維Ａの含有率が９４．８質量％、炭素繊維直径（ＣＢ）６．４μｍの炭素繊維Ｂの含有率が５．１質量％、炭素繊維Ａと炭素繊維Ｂとの繊維直径比（ＣＢ／ＣＡ）が０．５７、炭素繊維含有率〔表２中の炭素繊維（Ａ＋Ｂ）含有率〕が９９．９質量％、厚さが０．２５ｍｍ、目付が７１／ｍ２、嵩密度が０．２８ｇ／ｃｍ３、引っ張り強度が１１．０Ｎ／ｃｍ、Ｘ線結晶サイズが２．００ｎｍであり、良好な物性の炭素繊維シートであった。
【０１１０】
【表２】
2004225191.tif 000003
【０１１１】
【発明の効果】
本発明のＰＡＮ系炭素繊維シートは、主成分炭素繊維（炭素繊維Ａ）と副成分炭素繊維（炭素繊維Ｂ）とが均一に分散含有されたＰＡＮ系炭素繊維シートであって、炭素繊維Ａの繊維直径ＣＡ、炭素繊維Ｂと炭素繊維Ａとの繊維直径比ＣＢ／ＣＡ、炭素繊維Ｂの炭素繊維含有率、炭素繊維Ａと炭素繊維Ｂとの合計含有率、厚さ、引っ張り強度などの諸物性が所定範囲にあるので、繊維の分散性が良く、厚さのバラツキが少なく、後加工性の良い高強度の薄型のＰＡＮ系炭素繊維シートである。
【０１１２】
このＰＡＮ系炭素繊維シートを製造するに当たっては、本発明の製造方法：ＰＡＮ系酸化繊維シート中の副成分繊維（原料酸化繊維Ｂ）として、主成分繊維（原料酸化繊維Ａ）より細い酸化繊維を、所定の範囲に混合組み合わせてシート加工することにより、繊維の分散性が改善された酸化繊維シートを得、得られた酸化繊維シートを樹脂処理し、更に圧縮処理後、出来るだけ張力をかけずに不活性ガス中で焼成・炭素化することを特徴とする製造方法により、加工時の裂けや切断を生じ易いなど加工性トラブルを生ずることなく、繊維の分散時に、繊維同士の収束繊維、繊維塊が生じ、得られた酸化繊維シートの炭素化時におけるシートの強度低下や、炭素化後における炭素繊維シートの強度低下を招くなど製造時トラブルを生ずることなく、上記ＰＡＮ系炭素繊維シートを安定して得ることができる。